"コアと、前記コアを囲むクラッドと、前記クラッドを囲む一次層と、前記一次層を囲む二次層とを含む光ファイバと、前記光ファイバを囲む透明または半透明バッファであり、ポリエステル/ポリエーテルポリオール脂肪族ウレタンアクリレートを含み、40000psiを超える弾性係数を含むバッファとを備えるバッファ付き光ファイバ。前記二次層を囲む三次層をさらに備え、前記三次層は識別のための色を含む、請求項1に記載のバッファ付き光ファイバ。前記三次層に関連した前記色は、前記バッファを通して可視的である、請求項2に記載のバッファ付き光ファイバ。前記バッファは、ビニル/アクリレートモノマーをさらに含む、請求項1に記載のバッファ付き光ファイバ。前記バッファは、1インチの剥取り長に対して約0.8ポンドから約1.8ポンドの範囲の剥取り力で前記光ファイバから剥がされることができる、請求項1に記載のバッファ付き光ファイバ。前記バッファは、約7000g/molの分子量を含む、請求項1に記載のバッファ付き光ファイバ。前記バッファは、約900ミクロンまでの外径を含む、請求項1に記載のバッファ付き光ファイバ。紫外線光に敏感な光開始剤がある状態で前記紫外線光で硬化処理されると、40000psiを超える弾性係数を含む透明または半透明バッファ被覆を光ファイバに施すポリエステル/ポリエーテルポリオール脂肪族ウレタンアクリレートを含む紫外線硬化液体被覆組成物。硬化処理されると70000psiを超える弾性係数を含む請求項9に記載の被覆組成物。約9重量パーセントまでの剥離剤をさらに含む請求項9に記載の被覆組成物。残念ながら、この二重層のタイトバッファの現行の生産に関する課題および問題がある。第1に、このタイトバッファの製作は2つの押出機を使用する資本集約的な複雑な共押出しプロセスを必要とする。第2に、ナイロンの性質のため、ライン速度が毎分約140メートルに制限され、それよりも速いライン速度では、一貫した寸法または一様な表面仕上げを達成することが困難になる。第3に、多数のバッファがケーブル内で必要とされる場合、多数のバッファはナイロン層に異なるカラーコンセントレートを使用することによって識別されなければならない。バッファ層の着色プロセスは高価となることがあり、色間の変更は、新しい色を導入することができる前に、押出機から古い色を除去しなければならないので、時間を消費し、スクラップを生成する。上述の課題および必要性の一部またはすべては本発明のいくつかの実施形態によって対処することができる。本発明のいくつかの実施形態は、UV硬化アクリレートバッファ被覆を有する光ファイバを含むことができる。本発明の例示の実施形態によれば、バッファ付き光ファイバが提供される。バッファ付き光ファイバは、コアと、コアを囲むクラッドと、クラッドを囲む一次層と、一次層を囲む二次層と、光ファイバを囲む透明または半透明バッファであり、ポリエステル/ポリエーテルポリオール脂肪族ウレタンアクリレートを含み、40000psiを超える弾性係数を有する、バッファとを含むことができる。別の例示の実施形態によれば、紫外線硬化液体被覆組成物が提供される。組成物は、紫外線光に敏感な光開始剤がある状態で紫外線光で硬化処理されると、40000psiを超える弾性係数を含む透明または半透明バッファ被覆を光ファイバに施すポリエステル/ポリエーテルポリオール脂肪族ウレタンアクリレートを含む。別の例示の実施形態によれば、光ファイバを被覆する方法が提供される。この方法は、光ファイバを透明または半透明バッファで被覆することを含み、バッファはポリエステル/ポリエーテルポリオール脂肪族ウレタンアクリレートを含み、光ファイバは、コアと、コアを囲むクラッドと、クラッドを囲む一次層と、一次層を囲む二次層とを含む。本発明の他の実施形態および態様が本明細書で詳細に説明され、特許請求する本発明の一部と見なされる。他の実施形態および態様は、以下の詳細な説明、添付図面、および特許請求の範囲を参照して理解することができる。次に、添付の表および図面を参照するが、図面は必ずしも原寸に比例して描かれていない。本発明の実施形態を示す添付図面を参照して本発明の実施形態を以下でより完全に説明する。しかし、本発明は、多くの異なる形態で具現することができ、本明細書に記載されている実施形態に限定されるものと解釈されるべきでなく、むしろ、これらの実施形態は、本開示が徹底的で完全なものとなり、本発明の範囲を当業者に完全に伝えるために提供される。同様の数字は、全体を通して同様の要素を指す。本発明の例示の実施形態には、堅く透明であり、UV硬化アクリレートから製作することができる光ファイババッファが含まれる。本発明の例示の実施形態によれば、タイトバッファはより高い弾性率材料を含むことができ、より高い弾性率材料はジャンパ性能ならびにファイバツーザホームFTTHケーブルのマクロベンディング損失に利益をもたらすことができる。例えば、いくつかの実施形態では、バッファ材料の弾性係数は40000psiを超えることができる。本発明の他のいくつかの実施形態では、バッファ弾性係数は70000psiを超えることができる。本発明のいくつかの実施態様によれば、生産量を増加させ、スクラップを減少させ、資本を保存しながらコードとFTTH引込みケーブルとの性能利点を保つことができる。本発明の例示の実施形態によれば、バッファは、いかなる三次剥離層もない有色250ミクロンファイバに直接堆積させることができる。例示の実施形態では、剥離層を含むことができるが、必須ではない。本発明の例示の実施形態によれば、三次有色層を着色機械によって光ファイバの二次層に堆積させることができる。別の例示の実施形態では、二次層は着色剤を組み込むことができる。本発明の例示の実施形態では、バッファ層は、三次層または有色二次層に関連した色が透明なバッファを通して視覚的に識別することができるように透明とすることができる。バッファ被覆が不透明である場合、ファイバ破損を視覚的に識別することが非常に困難であることがある。本発明のいくつかの例示の実施態様によれば、透明なバッファ被覆を使用するので、ファイバ破損を容易に識別することを可能にすることができる。例えば、可視レーザからの光例えば、ヘリウムネオンレーザからの赤い可視光を光ファイバに結合することができ、破損でのファイバからの可視光散乱および/または漏れで破損を識別することができる。本発明の例示の実施形態によれば、バッファ材料の弾性係数は75000psiとすることができる。本発明のいくつかの例示の実施形態では、バッファ材料の弾性係数は、約218000psiの弾性係数を有することができるナイロン12の弾性係数よりも高くすることができる。本発明の例示の実施形態によれば、高い弾性係数または剛性をもつアクリレートバッファを有する光ファイバは、ジャンパおよびケーブルでの使用に機械的信頼性を与えることができ、光コネクタの挿抜の間の座屈に耐えるのに役立つことができる。本発明の例示の実施形態によれば、成端の間に、ファイバ端部の一部分が座屈することなくジャケットに滑り込むことができる。例示の実施形態によれば、バッファの剛性は、成端の間に生じることがある曲げ減衰またはさらにファイバ破損を減少させるのに役立つことができる。本発明の例示の実施形態は、さらに、超曲げ不感性引込みケーブルで使用するために低いマクロベンディング減衰を実現することができる。以下の表1および2は、本発明の例示の実施形態によるバッファ被覆をもつ50ミクロンファイバに対する温度の関数としての測定した減衰性能を、他のバッファ被覆と比較して示す。測定データによれば、本発明の例示の実施形態は、他の非ハロゲンタイトバッファシステムと比較したとき優れた低温減衰性能を有するUVバッファ光ファイバを提供する。例示の実施形態によれば、本発明を利用したファイバは、頑強なコネクタライゼーションconnectorizationをサポートするためにタイトバッファ付きファイバを組み込む屋外-屋内ケーブルで利用することができる。そのようなケーブルはセルタワー用途で設置することができ、光ケーブル布線は基地局からタワーのアンテナまで及ぶことができる。例示の実施形態では、その経路は長いことがあり、ケーブル経路のうちのいくつかは建物または他の何らかの構造物の内部にあることがあるので、難燃性ケーブルを使用することが望ましいことがある。1つの例示の用途では、-40°Cから70°Cまでの温度範囲の全体を通して低い減衰をもつ50ミクロン多モード光ファイバを利用することがある。北アメリカの関連業界規格は、ICEA-S-104-696規格のStandardforIndoorOutdoorOpticalFiberCableである。この規格の温度サイクリング要求条件は、多モードファイバケーブルが、光ケーブルの温度サイクリングのTIA/EIA-455-3A-01試験手順に準拠して-40°Cと70°Cとの間を2回サイクルする場合、0.60dB/km以下の減衰を有していなければならないことである。図1は、本発明の例示の実施形態による例示のバッファ付き光ファイバ100を示す。光ファイバ100は、コア102と、コア102を囲むクラッド103と、クラッド103を囲む一次層104と、一次層104を囲む二次層106とを含むことができる。いくつかの例示の実施形態では、光ファイバ100は、有色または無色とすることができるオプションの三次層108を含むことができる。他の例示の実施形態では、光ファイバ100は剥離層または表面110を含むことができる。本発明のいくつかの例示の実施形態によれば、透明または半透明バッファ112が光ファイバ100を囲む。1つの実施形態では、バッファ112は、二次層106の外径に等しい内径114を有することができる。別の例示の実施形態では、バッファ112は、三次層108の外径に等しい内径114を有することができる。別の例示の実施形態では、バッファ112は、剥離層110の外径に等しい内径114を有することができる。例示の実施形態では、バッファ112は、約900ミクロンとすることができる外径116を有することができる。他の例示の実施形態では、バッファ112は、約500ミクロンから約1000ミクロンの範囲とすることができる外径116を有することができる。例示の実施形態では、バッファは、ポリエステル/ポリエーテルポリオール脂肪族ウレタンアクリレートを含む。例示の実施形態によれば、バッファ付き光ファイバ100は二次層106を囲む三次層108を含み、三次層108は識別のための色を含む。例示の実施形態では、三次層108に関連した色はバッファ112を通して目に見える。例示の実施形態によれば、バッファ112はビニル/アクリレートモノマーを含む。例示の実施形態では、バッファ112は、硬化処理されると、1インチ剥取り長に対して約0.8ポンドから約1.8ポンドの範囲の剥取り力で光ファイバから剥がせる。例示の実施形態では、バッファ112は約7000g/molの分子量を有する。図2は、光ファイバを被覆するための例示の処理ライン200のブロック図を示す。例えば、裸光ファイバ図1の102におけるようなコアと、図1におけるようなクラッド103とを含むことができるは、一次ダイ202を通過する際に一次被覆204で被覆されうる。次に、一次被覆図1の104におけるようなを有するファイバは、二次ダイ206を通過する際に二次被覆208で被覆されうる。例示の実施形態では、二次被覆は色を含むことができ、または無色とすることができる。例示の実施形態では、二次被覆は、後続の被覆の除去を援助するために剥離剤を含むことができる。1つの例では、一次被覆および二次被覆図1の106におけるようなを有するファイバは、後の処理のために硬化処理してスプールに巻く210ことができ、または三次ダイ212に続くことができ、有色または無色三次層214は一次被覆および二次被覆を有するファイバを被覆することができる。例示の実施形態では、一次被覆、二次被覆、および三次被覆図1の108におけるようなを有するファイバは、後の処理のために硬化処理してスプールに巻く218ことができ、またはバッファダイ220に続くことができ、バッファ222を外側層に塗布することができる。他の例示の実施形態では、一次被覆および二次被覆図1の106におけるようなを有するファイバは、三次ダイ212を迂回することができ、バッファ222を外側層に塗布されうる。例示の実施形態では、バッファが塗布されたファイバは、例えば、UV硬化炉を使用して硬化処理して、バッファ付き光ファイバ図1の112におけるようなを生産することができる。次に、光ファイバを被覆する例示の方法300を、図3の流れ図を参照しながら説明する。方法300はブロック302で開始し、光ファイバを透明または半透明バッファで被覆することを含み、バッファはポリエステルポリエーテルポリオール脂肪族ウレタンアクリレートを含み、光ファイバは、コアと、コアを囲むクラッドと、クラッドを囲む一次層と、一次層を囲む二次層とを含む。方法300はブロック302の後に終了する。例示の実施形態によれば、光ファイバを被覆するためのバッファ112は、硬化処理されると、1インチ剥取り長に対して約0.8ポンドから約1.8ポンドの範囲の剥取り力で光ファイバから剥がされることができる。例示の実施形態では、光ファイバを被覆するためのバッファ112は約7000g/molの分子量を有する。例示の実施形態では、光ファイバを被覆するためのバッファ112は約9重量パーセントまでの剥離剤を含む。例示の実施形態では、剥離剤は非反応性とすることができる。例えば、剥離剤はシリコーンを含むことができる。別の例示の実施形態では、剥離剤は反応性とすることができる。例示の実施形態では、光ファイバを被覆するためのバッファ112は、硬化処理されると、40000psiを超える弾性係数を含む。例示の実施形態では、光ファイバを被覆するためのバッファ112は、硬化処理されると、70000psiを超える弾性係数を含む。本発明のいくつかの例示の実施形態は紫外線硬化液体被覆組成物を含む。組成物はポリエステル/ポリエーテルポリオール脂肪族ウレタンアクリレートを含み、ポリエステル/ポリエーテルポリオール脂肪族ウレタンアクリレートは、紫外線光に敏感な光開始剤がある状態で紫外線光で硬化処理されると、40000psiを超える弾性係数を含む透明または半透明バッファ被覆を光ファイバに施すことができる。他の例示の実施形態では、透明または半透明バッファ被覆は、硬化処理されると、70000psiを超える弾性係数を有する。例示の実施形態では、被覆組成物はビニル/アクリレートモノマーを含むことができる。例示の実施形態では、被覆組成物は、硬化処理されると、約0.8ポンドから約1.8ポンドの範囲の剥取り力で光ファイバから剥がされることができる。例示の実施形態では、被覆組成物は約7000g/molの分子量を有することができる。例示の実施形態では、被覆組成物は約9重量パーセントまでの剥離剤を含むことができる。剥離剤は非反応性または反応性とすることができる。以下の表1および表2に示すように、タイトバッファは、室温で低い絶対減衰と、-40°Cから70°Cの温度範囲の全体を通して低い追加減衰を有することが添付ファイルで分かる。ナイロン12/ポリオレフィン二重層バッファChapin等の米国特許第5,684,910号に記載されているようなは、室温および70°Cで低い減衰を有するが、-40°Cで受け入れがたい減衰を有する。ナイロンは、堅く、41°Cのガラス転移温度をもち、ファイバは、ナイロンが室温より下で収縮するのでマイクロベンディングを受けることがあり、それが高い減衰をもたらすことがある。対照的に、LSZHバッファは、製作されたままで23°Cにおいて高い減衰を有する。追加減衰はサイクルされたとき低いが、すべての点で、絶対減衰は高い。これは、多分、この種のシステムでの本質的に高いマイクロベンディング損失に起因しており、それは、LSZHバッファが難燃性flamereluctancyを達成するために約50重量金属水和物充填材を含むからである。可塑化PVCバッファは、製作されたままで比較的低い減衰を示し、温度サイクリングの間適切な減衰を示す。しかし、ポリ塩化ビニルは真正の非ハロゲンケーブル布線のオプションではない。ますます、グローバル顧客は非ハロゲン解決策を必要としているかまたは強く求めている。表1および表2のデータは、本発明の例示の実施形態によるUV硬化処理アクリレートタイトバッファで製作された50ミクロンファイバが、低い絶対減衰、温度サイクリング中の低い追加減衰、および非ハロゲン処方の独特で有利な組合せを提供することを示している。減衰についての1つのあり得る説明は、架橋結合分子構造によるタイトバッファ被覆の極めて低い熱膨張および収縮である。例示の実施形態によれば、毎分約300メートル以上のライン速度でバッファ被覆を塗布することができるある種の光ファイバを生成することなどのいくつかの技術的効果を提供することができる。例示の実施形態によれば、転換した光ファイバ着色ラインを使用してバッファ被覆を塗布することができるある種の光ファイバを生成することなどのいくつかの技術的効果を提供することができる。本発明の例示の実施形態は、マルチファイバケーブルを生成するさらなる技術的効果を提供することができ、ファイバは、有色ファイバの上に透明被覆を塗布することによって容易に識別することができる。本発明の例示の実施形態は、タイトバッファへの業界規格要求事項に準拠する剥取り力を有するファイバを生成するさらなる技術的効果を提供することができる。所望に応じて、本発明の実施形態は、程度の差はあるが図1に示した構成要素をもつバッファ光ファイバ100を含むことができる。本発明のいくつかの実施形態が、最も実用的で多様な実施形態であると現在見なされるものに関連して説明されているが、本発明は開示した実施形態に限定されるのではなく、それどころか、添付の特許請求の範囲内に含まれる様々な変更および均等な構成を範囲に含むものであることが理解されるべきである。特別な用語が本明細書で使用されているが、それらは、一般的で記述的な意味で使用されており、限定のために使用されていない。本明細書は、例を使用して、最良の形態を含む本発明のいくつかの実施形態を開示し、さらに、当業者が、任意のデバイスまたはシステムを製作および使用し、任意の組み込んだ方法を実行することを含めて本発明のいくつかの実施形態を実践することができるようにする。本発明のいくつかの実施形態の特許の範囲は特許請求の範囲によって定義され、当業者が思いつく他の例を含むことができる。そのような他の例は、それらが特許請求の範囲の文字どおりの言語と異ならない構造要素を有する場合、またはそれらが特許請求の範囲の文字どおりの言語と実質的に差がない均等な構造要素を含む場合、特許請求の範囲内にあるものである。"